(57)【要約】【課題】含フッ素共重合体の層と非フッ素樹脂の層との接着性に優れる積層体からなる流体搬送ライン用物品の提供。【解決手段】テトラフルオロエチレン及び／又はクロロトリフルオロエチレンに基づく繰り返し単位（ａ）およびカルボニル基を含有する含フッ素共重合体（例えば、テトラフルオロエチレン／エチレン／（パーフルオロエチル）エチレン／無水イタコン酸共重合体。）の層（Ａ）と非フッ素樹脂の層（Ｂ）とが直接積層されてなる積層体からなり、流体接触面が前記含フッ素共重合体の層（Ａ）の表面からなる流体搬送ライン用物品。【選択図】なし【特許請求の範囲】
【請求項１】
テトラフルオロエチレン及び／又はクロロトリフルオロエチレンに基づく繰り返し単位（ａ）及びカルボニル基を含有する含フッ素共重合体の層（Ａ）と非フッ素樹脂の層（Ｂ）とが直接積層されてなる積層体からなり、流体接触面が前記含フッ素共重合体の層（Ａ）の表面からなることを特徴とする流体搬送ライン用物品。
【請求項２】
前記含フッ素共重合体が、テトラフルオロエチレン及び／又はクロロトリフルオロエチレンに基づく繰り返し単位（ａ）、フッ素モノマー（ただし、テトラフルオロエチレン及びクロロトリフルオロエチレンを除く。）に基づく繰り返し単位（ｂ）、及び、重合性不飽和カルボン酸及び重合性不飽和カルボン酸無水物からなる群から選ばれる１種以上に基づく繰り返し単位（ｃ）を含有し、繰り返し単位（ａ）、繰り返し単位（ｂ）、繰り返し単位（ｃ）の合計モル量に対して、繰り返し単位（ａ）が５０〜９９．８９モル％、繰り返し単位（ｂ）が０．１〜４９．９９モル％、繰り返し単位（ｃ）が０．０１〜５モル％である請求項１に記載の流体搬送ライン用物品。
【請求項３】
前記含フッ素共重合体が、さらに非フッ素モノマー（ただし、重合性不飽和カルボン酸及び重合性不飽和カルボン酸無水物を除く。）に基づく繰り返し単位（ｄ）を含有し、繰り返し単位（ａ）、繰り返し単位（ｂ）及び繰り返し単位（ｃ）の合計モル量に対して、繰り返し単位（ｄ）が５〜９０モル％である請求項２に記載の流体搬送ライン用物品。
【請求項４】
前記重合性不飽和カルボン酸無水物がイタコン酸、無水イタコン酸、シトラコン酸、無水シトラコン酸及び５−ノルボルネン−２，３−ジカルボン酸無水物からなる群から選ばれる１種以上である請求項１〜３のいずれかに記載の流体搬送ライン用物品。
【請求項５】
流体搬送ライン用物品が、継手、バルブ、弁、ポンプ又はインペラである請求項１〜４のいずれかに記載の流体搬送ライン用物品。
【請求項６】
前記積層体が、含フッ素共重合体と非フッ素樹脂との共射出成形により製造されることを特徴とする請求項１〜５のいずれかに記載の流体搬送ライン用物品の製造方法。
【発明の詳細な説明】
【技術分野】
【０００１】
本発明は、流体搬送ライン用物品及びその製造方法に関する。
【背景技術】
【０００２】
フッ素樹脂は、耐薬品性、耐熱性に優れ、化学プラント、半導体プラント等において薬液や気体等の流体の搬送ライン用の配管、チューブ、継手、バルブ、ポンプ等の流体に接触する面に用いられている。流体搬送ライン用の継手、バルブのボディー、弁、ポンプのケーシング、インペラ等の物品（以下、流体搬送ライン用物品という。）は、通常、フッ素樹脂の射出成形により製造され、また、金属基材の表面にフッ素樹脂を被覆して製造される（例えば、非特許文献１を参照。）。
【０００３】
一般的に、フッ素樹脂の射出成形で流体搬送ライン用物品を成形する場合には、フッ素樹脂被膜の肉厚を厚くして物品の機械的強度を確保する必要があり、フッ素樹脂を多量に使用するため経済的に不利である。また、フッ素樹脂は比重が大きいために、物品の重量が重くなる。
【０００４】
金属基材をフッ素樹脂で被覆する方法では、フッ素樹脂と金属基材の表面との接着性を向上するために接着剤を基材表面を被覆する場合が多く、工程が煩雑となり、また、被膜を焼成する必要があり、生産性が低い。
【０００５】
その解決方法として、共射出成形により積層体を得る方法が提案されている（特許文献１を参照。）が、フッ素樹脂の層と非フッ素樹脂の層との接着性が充分でなかった。
【０００６】
【特許文献１】特開２００１−２７７３４１号公報
【非特許文献１】ふっ素樹脂ハンドブック、第９３頁（日本弗素樹脂工業会）
【発明の開示】
【発明が解決しようとする課題】
【０００７】
本発明の目的は、上記の問題を解決し含フッ素共重合体の層と非フッ素樹脂の層との接着性に優れ、機械的強度、耐久性、寸法安定性、耐熱性、耐薬品性、薬品バリア性、耐高温水性、耐スチーム性、スチームバリア性、ガスバリア性に優れる積層体からなる流体搬送ライン用物品及びその製造方法を提供することである。
【課題を解決するための手段】
【０００８】
本発明は、テトラフルオロエチレン及び／又はクロロトリフルオロエチレンに基づく繰り返し単位（ａ）及びカルボニル基を含有する含フッ素共重合体の層（Ａ）と非フッ素樹脂の層（Ｂ）とが直接積層されてなる積層体からなり、流体接触面が前記含フッ素共重合体の層（Ａ）の表面からなることを特徴とする流体搬送ライン用物品を提供する。
【０００９】
また、本発明は、前記積層体が、含フッ素共重合体と非フッ素樹脂との共射出成形により製造されることを特徴とする前記流体搬送ライン用物品の製造方法を提供する。
【発明の効果】
【００１０】
本発明の流体搬送ライン用物品は、含フッ素共重合体の層と非フッ素樹脂の層との接着性に優れる。該物品は、耐久性、寸法安定性、耐熱性、耐薬品性、薬品バリア性、耐高温水性、耐スチーム性、スチームバリア性、ガスバリア性等に優れる。
【発明を実施するための最良の形態】
【００１１】
本発明における含フッ素共重合体は、テトラフルオロエチレン（以下、ＴＦＥという。）及び／又はクロロトリフルオロエチレン（以下、ＣＴＦＥという。）に基づく繰り返し単位（ａ）及びカルボニル基を含有する。カルボニル基を含有するので非フッ素樹脂との接着性に優れる。
【００１２】
カルボニル基としては、酸無水物、ジカルボン酸、カルボン酸、エステル、アルデヒド、カルボン酸ハライド、カーボネート等の官能基中のカルボニル基が好ましい。より好ましくは酸無水物基又はジカルボン酸基の官能基中のカルボニル基である。
【００１３】
含フッ素共重合体中のカルボニル基の含有量は、好ましくは含フッ素共重合体中の炭素原子数１０６個当り１０〜５００００個であり、より好ましくは５０〜３００００個であり、最も好ましくは１００〜１００００個である。
【００１４】
カルボニル基の導入方法としては、カルボニル基を有し重合性不飽和結合を有するモノマーを共重合させる方法、カルボニル基を有する重合開始剤を用いる重合方法、カルボニル基を有する連鎖移動剤を用いる重合方法、カルボニル基を含有し重合性不飽和結合を有するモノマーを過酸化物又は電離放射線等を用いて含フッ素共重合体にグラフト重合する方法等が挙げられる。好ましくはカルボニル基を有し重合性不飽和結合を有するモノマー（以下、ＡＭと略す。）を共重合させる方法である。ＡＭとしては、重合性不飽和カルボン酸及び重合性不飽和カルボン酸無水物からなる群から選ばれる１種以上が好ましく、その具体例としては、マレイン酸、無水マレイン酸、イタコン酸、無水イタコン酸、シトラコン酸、無水シトラコン酸、５−ノルボルネン−２，３−ジカルボン酸無水物等が挙げられる。より好ましくは、イタコン酸、無水イタコン酸、シトラコン酸、無水シトラコン酸及び５−ノルボルネン−２，３−ジカルボン酸無水物からなる群から選ばれる１種以上である。最も好ましくは、無水イタコン酸である。
【００１５】
本発明におけるフッ素モノマー（ただし、ＴＦＥ及びＣＴＦＥを除く。）としては、フッ化ビニル、フッ化ビニリデン（以下、ＶｄＦという。）、トリフルオロエチレン、ヘキサフルオロプロピレン（以下、ＨＦＰという。）、ＣＦ２＝ＣＦＯＲｆ１（ここで、Ｒｆ１は炭素数１〜１０で炭素原子間に酸素原子を含んでもよいペルフルオロアルキル基。）、ＣＦ２＝ＣＦＯＲｆ２ＳＯ２Ｘ１（ここで、Ｒｆ２は炭素数１〜１０で炭素原子間に酸素原子を含んでもよいペルフルオロアルキレン基、Ｘ１はハロゲン原子又は水酸基。）、ＣＦ２＝ＣＦＯＲｆ２ＣＯ２Ｘ２（ここで、Ｒｆ２は前記と同じ、Ｘ２は水素原子又は炭素数１〜３のアルキル基。）、ＣＦ２＝ＣＦ（ＣＦ２）ｐＯＣＦ＝ＣＦ２（ここで、ｐは１又は２。）、ＣＨ２＝ＣＸ３（ＣＦ２）ｑＸ４（ここで、Ｘ３及びＸ４は、互いに独立に水素原子又はフッ素原子、ｑは２〜１０の整数。）、ペルフルオロ（２−メチレン−４−メチル−１，３−ジオキソラン）等が挙げられる。
【００１６】
好ましくは、ＶｄＦ、ＨＦＰ、ＣＦ２＝ＣＦＯＲｆ１及びＣＨ２＝ＣＸ３（ＣＦ２）ｑＸ４からなる群から選ばれる１種以上であり、より好ましくは、ＣＦ２＝ＣＦＯＲｆ１又はＣＨ２＝ＣＸ３（ＣＦ２）ｑＸ４である。
ＣＦ２＝ＣＦＯＲｆ１としては、ＣＦ２＝ＣＦＯＣＦ２ＣＦ３、ＣＦ２＝ＣＦＯＣＦ２ＣＦ２ＣＦ３、ＣＦ２＝ＣＦＯＣＦ２ＣＦ２ＣＦ２ＣＦ３、ＣＦ２＝ＣＦＯ（ＣＦ２）８Ｆ等が挙げられる。好ましくは、ＣＦ２＝ＣＦＯＣＦ２ＣＦ２ＣＦ３である。
ＣＨ２＝ＣＸ３（ＣＦ２）ｑＸ４としては、ＣＨ２＝ＣＨ（ＣＦ２）２Ｆ、ＣＨ２＝ＣＨ（ＣＦ２）３Ｆ、ＣＨ２＝ＣＨ（ＣＦ２）４Ｆ、ＣＨ２＝ＣＦ（ＣＦ２）３Ｈ、ＣＨ２＝ＣＦ（ＣＦ２）４Ｈ等が挙げられる。好ましくは、ＣＨ２＝ＣＨ（ＣＦ２）４Ｆ又はＣＨ２＝ＣＨ（ＣＦ２）２Ｆである。
【００１７】
前記含フッ素共重合体としては、ＴＦＥ及び／又はＣＴＦＥに基づく繰り返し単位（ａ）、フッ素モノマー（ただし、ＴＦＥ及びＣＴＦＥを除く。）に基づく繰り返し単位（ｂ）、及び、重合性不飽和カルボン酸及び重合性不飽和カルボン酸無水物からなる群から選ばれる１種以上に基づく繰り返し単位（ｃ）を含有し、繰り返し単位（ａ）、繰り返し単位（ｂ）、繰り返し単位（ｃ）の合計モル量に対して、繰り返し単位（ａ）が５０〜９９．８９モル％、繰り返し単位（ｂ）が０．１〜４９．９９モル％、繰り返し単位（ｃ）が０．０１〜５モル％である含フッ素共重合体であることが好ましい。この組成範囲にあると、機械的強度、耐水性、耐久性、基材との接着性に優れる。
【００１８】
本発明において、前記含フッ素共重合体が、さらに非フッ素モノマー（ただし、重合性不飽和カルボン酸及び重合性不飽和カルボン酸無水物を除く。）に基づく繰り返し単位（ｄ）を含有することも好ましい。該非フッ素モノマーとしては、エチレン、プロピレン等の炭素数２〜３のオレフィン、エチルビニルエーテル、シクロヘキシルビニルエーテル等のビニルエーテル等が挙げられる。好ましくは、エチレン又はプロピレンであり、より好ましくは、エチレンである。
【００１９】
繰り返し単位（ｄ）を含有する場合には、繰り返し単位（ｄ）の含有量は、繰り返し単位（ａ）、繰り返し単位（ｂ）及び繰り返し単位（ｃ）の合計モル量に対して、５〜９０モル％が好ましく、５〜７０モル％がより好ましく、１０〜６５モル％が最も好ましい。
【００２０】
本発明の含フッ素共重合体の具体例としては、エチレン／ＴＦＥ／ＡＭ系共重合体、ＣＴＦＥ／ＡＭ系共重合体、エチレン／ＣＴＦＥ／ＡＭ系共重合体、ＴＦＥ／ＨＦＰ／ＡＭ系共重合体、ＴＦＥ／ＣＦ２＝ＣＦＯＣＦ２ＣＦ２ＣＦ３／ＡＭ系共重合体等が挙げられる。より好ましくはエチレン／ＴＦＥ／ＡＭ系共重合体である。
【００２１】
含フッ素共重合体の容量流速は、０．１〜１０００ｍｍ３／秒が好ましく、１〜１００ｍｍ３／秒がより好ましい。容量流速は分子量の尺度であり、大きな値が低分子量を表す。容量流速がこの範囲にあると成形性が良好である。本発明における容量流速は、島津製作所製フローテスタを用いて、含フッ素共重合体の融点より５０℃高い温度において、荷重７ｋｇ下に直径２．１ｍｍ、長さ８ｍｍのオリフィス中に押出すときの含フッ素共重合体の押出し速度である。
【００２２】
本発明の含フッ素共重合体の製造方法は特に制限はなく、ラジカル重合開始剤を用いる重合方法が用いられる。重合方法としては、塊状重合、フッ化炭化水素、塩化炭化水素、フッ化塩化炭化水素、アルコール、炭化水素等の有機溶媒を使用する溶液重合、水性媒体及び必要に応じて適当な有機溶剤を使用する懸濁重合、水性媒体及び乳化剤を使用する乳化重合が挙げられ、特に溶液重合が好ましい。
【００２３】
ラジカル重合開始剤としては、半減期が１０時間である温度が好ましくは０℃〜１００℃、より好ましくは２０〜９０℃であるラジカル重合開始剤である。具体例としては、アゾビスイソブチロニトリル等のアゾ化合物、イソブチリルペルオキシド、オクタノイルペルオキシド、ベンゾイルペルオキシド、ラウロイルペルオキシド等の非フッ素系ジアシルペルオキシド、ジイソプロピルペルオキシジカ−ボネート、ジ−ｎ−プロピルペルオキシジカーボネート等のペルオキシジカーボネート、ｔｅｒｔ−ブチルペルオキシピバレート、ｔｅｒｔ−ブチルペルオキシイソブチレート、ｔｅｒｔ−ブチルペルオキシアセテート等のペルオキシエステル、（Ｚ（ＣＦ２）ｐＣＯＯ）２（ここで、Ｚは水素原子、フッ素原子又は塩素原子であり、ｐは１〜１０の整数である。）で表される化合物等の含フッ素ジアシルペルオキシド、過硫酸カリウム、過硫酸ナトリウム、過硫酸アンモニウム等の無機過酸化物等が挙げられる。
【００２４】
本発明において、含フッ素共重合体の容量流速を制御するために、連鎖移動剤を使用することも好ましい。連鎖移動剤としては、メタノール、エタノール等のアルコール、１，３−ジクロロ−１，１，２，２，３−ペンタフルオロプロパン、１，１−ジクロロ−１−フルオロエタン等のクロロフルオロハイドロカーボン、ペンタン、ヘキサン、シクロヘキサン等のハイドロカーボンが挙げられる。エステル基、カーボネート基、水酸基、カルボキシ基、カルボニルフルオリド基等の官能基を有する連鎖移動剤を用いると含フッ素共重合体にポリアミド等の非フッ素樹脂との接着性に優れる高分子末端基が導入されるので好ましい。該連鎖移動剤としては、酢酸、無水酢酸、酢酸メチル、エチレングリコール、プロピレングリコール等が挙げられる。
【００２５】
本発明において重合条件は特に限定されず、重合温度は０〜１００℃が好ましく、２０〜９０℃がより好ましい。重合圧力は０．１〜１０ＭＰａが好ましく、０．５〜３ＭＰａがより好ましい。重合時間は１〜３０時間が好ましい。
【００２６】
重合中のＡＭの濃度は、全モノマーに対して０．０１〜５％が好ましく、０．１〜３％がより好ましく、０．１〜１％が最も好ましい。ＡＭの濃度が高すぎると、重合速度が低下する傾向となる。前記範囲にあると製造時の重合速度が低下せず、かつ、含フッ素共重合体は、非フッ素樹脂との接着性に優れる。重合中、ＡＭが重合で消費されるに従って、消費されたＡＭ量を連続的又は断続的に重合槽内に供給し、ＡＭ濃度をこの範囲に維持することが好ましい。
【００２７】
含フッ素共重合体には、目的とする物品の機械的強度を高める等のために炭素繊維、ガラス繊維、カーボンブラック等のフィラー、可塑剤、帯電防止剤、染料、顔料などの各種添加剤や樹脂組成物を添加することができる。
【００２８】
本発明の含フッ素共重合体を成形する場合にはペレット形状の含フッ素共重合体を用いることが好ましい。ペレットは単軸又は二軸の押出し機を用いて製造することが好ましい。押出し機のシリンダー温度は１００〜３５０℃が好ましく、クロスヘッド温度及びダイ温度はそれぞれ２００〜３５０℃が好ましく、スクリュー回転数は特に規定されないが１０〜２００回転／分が好ましい。押出機内の滞留時間は１〜１０分が好ましい。ダイの吐出孔は直径２〜２０ｍｍが好ましい。溶融されて吐出孔から吐出されたストランド状の含フッ素共重合体は伸張されながら水又は空気で冷却固化され、カッターで切断されて、長さ１〜５ｍｍ、直径１〜５ｍｍの円柱状のペレットが得られる。
【００２９】
本発明における非フッ素樹脂としては、ポリエチレン、ポリプロピレン、ポリスチレン、ポリ塩化ビニル、ポリビニルアルコール、アクリル樹脂、ポリエチレンテレフタレート、ポリアセタール、ポリカーボネート、熱可塑性ポリイミド樹脂、ポリアミド１１、ポリアミド１２、ポリアミド６、ポリアミド６６等のポリアミド、芳香族ポリアミド、半芳香族ポリアミド、ポリエチレンテレフタレート、ポリブチレンテレフタレート等のポリエステル、ポリフェニレンスルフィド等が挙げられる。
【００３０】
好ましくは、耐熱性、機械強度等に優れる、熱可塑性ポリイミド樹脂、ポリアミド１１、ポリアミド１２、ポリアミド６、ポリアミド６６、芳香族ポリアミド、半芳香族ポリアミド、ポリエチレンテレフタレート、ポリブチレンテレフタレート、ポリフェニレンスルフィドである。より好ましくは、半芳香族ポリアミドである。半芳香族ポリアミドとは、高分子主鎖の一部に芳香族環を有するポリアミドである。
【００３１】
本発明における非フッ素樹脂には、ヒンダードフェノール系、リン系、イオウ系の酸化防止剤、紫外線吸収剤を含む耐候剤、滑剤、フィラー、可塑剤、帯電防止剤、ブロッキング防止剤、防雲剤、染料、顔料などの各種添加剤や樹脂組成物を添加できる。
【００３２】
本発明における積層体は、含フッ素共重合体の層（Ａ）と非フッ素樹脂の層（Ｂ）とが直接積層されてなり、例えば、層（Ａ）と層（Ｂ）との２層からなる（Ａ）／（Ｂ）積層体、サンドイッチ構造を有し３層からなる（Ａ）／（Ｂ）／（Ａ）積層体等が挙げられる。また、他のフッ素樹脂の層又は非フッ素樹脂の層が一層以上さらに積層した３層以上の積層体も適用できる。いずれの場合でも層（Ａ）と層（Ｂ）とが直接積層した構造を有し、層（Ａ）と層（Ｂ）との層間の接着性に優れる。
【００３３】
本発明において、含フッ素共重合体の層（Ａ）の厚さは１０μｍ〜１０ｍｍが好ましく、５０μｍ〜１０ｍｍがより好ましく、１００μｍ〜５ｍｍが最も好ましい。また、非フッ素樹脂の層（Ｂ）の厚さは１０μｍ〜２０ｍｍが好ましく、５０μｍ〜２０ｍｍがより好ましく、１００μｍから１０ｍｍが最も好ましい。各層の厚さがこの範囲にあると接着性に優れ、機械強度に優れる。
【００３４】
本発明における積層体は、含フッ素共重合体と非フッ素樹脂とを共射出成形して得ることが好ましい。共射出成形とは、２機又は３機以上の押出機を用い、２種類又は３種類以上の樹脂を同時に射出することにより樹脂が層状に金型に充填され、２層又は３層以上の射出成形体が得られる成形方法である。射出条件としては、射出温度が、樹脂の融点以上から４５０℃が好ましく、含フッ素共重合体の射出機内の滞留時間は１０秒〜１０分が好ましい。
【００３５】
共射出成形法で得られる積層体からなる流体搬送ライン用物品の大きさは特に限定されないが、内径が１０ｍｍ〜５００ｍｍの範囲が好ましく、２５ｍｍ〜２５０ｍｍの範囲がより好ましい。この範囲にあると成形性、得られる物品の機械物性に優れる。
【実施例】
【００３６】
以下の実施例及び比較例により本発明を具体的に説明するが、本発明はこれらに限定されない。層間剥離試験は以下の方法で実施した。
【００３７】
［層間剥離試験］
積層体の積層面に垂直に厚さ１ｍｍ幅５ｍｍの大きさに切出して試験片を作成する。この試験片の両端を挟み引張試験機にて５０ｍｍ／分の速さで引張り、積層面で破断するか、積層面以外で破断するかを調べた。積層面以外で破断した場合は層間接着性に優れることを示す。
【００３８】
［合成例］
溶液重合により、共重合組成がＴＦＥに基づく繰り返し単位／エチレンに基づく繰り返し単位／（パーフルオロエチル）エチレンに基づく繰り返し単位／無水イタコン酸に基づく繰り返し単位＝５８．５／３９／２／０．５（モル比）である含フッ素共重合体Ｃ−１を製造した。含フッ素共重合体Ｃ−１の融点は２４０℃、容量流速は１５ｍｍ３／秒であった。
【００３９】
［実施例１］
２台の射出成形機を用いて、内層／外層の２層積層体からなるバルブボディーを成形した。該積層体の内径が３０ｍｍであり、内層／外層の厚さはそれぞれ２ｍｍ／８ｍｍであった。外層を形成する射出成形機１にポリブチレンテレフタレート（ジュラネックス２００２  ポリプラスチックス社製）を供給し、内径を形成する射出成形機２に含フッ素共重合体Ｃ−１を供給した。射出成形機１及び２の温度はそれぞれ２５０℃、３００℃であり、金型温度は１００℃、サイクル時間６０秒で共射出成形した。得られた積層体からなるバルブボディーは、層間で剥離せず接着性に優れる。
【００４０】
［実施例２］
２台の射出成形機を用いて、内層／中間層／外層の３層積層体からなるバルブボディーを成形した。該積層体の内径が３０ｍｍ、内層及び外層が含フッ素共重合体Ｃ−１、中間層が半芳香族ポリアミド（ジェネスタ  クラレ社製）で、内層／中間層／外層の厚さがそれぞれ２ｍｍ／６ｍｍ／２ｍｍであった。中間層を形成する射出成形機１に半芳香族ポリアミドを供給し、内層及び外層を形成する射出成形機２に含フッ素共重合体Ｃ−１を供給した。成形機１及び２の温度はそれぞれ３５０℃、３００℃であり、金型温度は１５０℃、サイクル時間６０秒で共射出成形した。得られた積層体からなるバルブボディーは、層間で剥離せず接着性に優れる。
【００４１】
［比較例１］
含フッ素共重合体Ｃ−１に替えて、カルボニル基を含有しないＴＦＥ／エチレン系共重合体（フルオンＥＴＦＥ８８ＡＸ、旭硝子社製）を用いる以外は実施例１と同様にして２層積層体からなるバルブボディーを成形した。得られた積層体からなるバルブボディーは、層間で容易に剥離し、接着性が不充分であった。
【産業上の利用可能性】
【００４２】
本発明の流体搬送ライン用物品は、化学プラント、半導体プラント等に用いられる薬液、気体等の流体の搬送ラインに用いられる継手、バルブ、ポンプ、インペラ等の物品に適する。
【００４３】
また、コピー機の配紙コロ等のＯＡ機器部品、ウェハ−バスケット等の半導体製造装置部品にも適用できる。